СПОСОБ ХИМИЧЕСКОГО ПАССИВИРОВАНИЯ ПОЛИМЕРНЫХ ПОВЕРХНОСТЕЙ

1. Способ пассивирования полимерного материала, включающий:
обработку поверхности полимерного материала, в результате которой полимерный материал не взаимодействует с окружающей средой.
2. Способ по п.1, в котором обработка поверхности дополнительно включает покрытие полимерного материала напылением одного или более металлов для образования тонкого слоя металла на поверхности полимерного материала.
3. Способ по п.2, в котором один или более металлов включают платину и палладий.
4. Способ по п.3, в котором один или более металлов включают платину и палладий в массовом соотношении от около 90:10 до около 50:50, соответственно.
5. Способ по п.2, в котором один или более металлов включают металл, выбранный из группы, состоящей из палладия, платины, золота, серебра, хрома, тантала, вольфрама, алюминия, никеля, кобальта, меди, иридия, железа, молибдена, титана и их смесей.
6. Способ по п.2, в котором напыление покрытия эжектируется при давлении от около 0.01 мбар до около 0.06 мбар.
7. Способ по п.2, в котором напыление покрытия осуществляется в течение от около 10 до около 600 с.
8. Способ по п.2, в котором тонкий слой металла имеет толщину от около 0.5 нм до около 20 нм.
9. Способ по п.1, в котором поверхностная обработка дополнительно включает погружение полимерного материала в водный раствор либо тетраоксида рутения, либо тетраоксида осмия, и сушку полимерного материала.
10. Способ по п.1, в котором поверхностная обработка дополнительно включает погружение полимерного материала в водный раствор, содержащий один из следующих компонентов: фосфорновольфрамовую кислоту, бром, йод, хлорсульфоновую кислоту, сульфид серебра, трифторацетат ртути, хлорид олова, ацетат уранила, ацетат свинца, цитрат свинца, нитрат свинца, йодид серебра, нитрат серебра и их смеси.
11. Способ по п.9, в котором водный раствор содержит тетраоксид рутения или тетраоксид осмия в количестве от около 0.1 процента до около 10.0 процентов по массе от общей массы раствора.
12. Способ по п.9, в котором полимерный материал погружается в водный раствор в течение от около 10 мин до около 4 ч.
13. Способ по п.9, в котором полимерный материал сушится в течение от около 30 мин до около 24 ч.
14. Способ по п.9, в котором полимерный материал сушится при температуре от около 16°С до около 30°С.
15. Способ по п.1, в котором полимерный материал выбран из группы, состоящей из сложного полиэфира, полиэтилена, полипропилена, полистирола, полибутилакрилата, бутадиена, полиизопрена, полиметилметакрилата, натурального каучука, полиакрилата, поливинилхлорида, полиамидов, мочевины, уретанов, фенольных смол, полиэтилентерефталата, акрилонитрила, поликарбонатов и их смесей.
16. Способ заливки полимерной частицы смолой для заливки, включающий:
поверхностную обработку полимерной частицы; и
заливку поверхностно обработанной полимерной частицы смолой, где полимерная частица не взаимодействует со смолой для заливки.
17. Способ по п.16, в котором поверхностная обработка дополнительно включает покрытие полимерной частицы путем напыления одного или более металлов для образования тонкого слоя металла на поверхности полимерной частицы.
18. Способ по п.16, в котором поверхностная обработка дополнительно включает
погружение полимерной частицы в водный раствор тетраоксида рутения, тетраоксида осмия и их смесей, и
сушку полимерной частицы.